FR 2648834 A1 19901228 FR 8908363 A 19890623 INTERCALAIRES ETANCHES EN CARTON PLAT ET LEUR PROCEDE DE FABRICATION La présente invention concerne des intercalaires étanches en carton plat et leur procédé de fabrication par étanchéification des tranches desdits intercalaires en carton. Plus précisément. l'invention se rapporte à l'étanchéification d'intercalaires en carton plat dont les faces recto et verso ont été rendues imperméables à l'eau etrou à d'autres liquides. Les intercalaires en carton plat dont les faces recto et verso ont été rendues imperméables å l'eau. aux huiles ou autres liquides par des procédés tels l'extrusion-couchage de polyméres. le pelliculage de films plastiques à l'aide de colles, l'enduction de paraffine, hot-melt ou vernis, sont couramment employés. L'utilisation de tels intercalaires en carton ayant le plus souvent lieu en exteriveur, ces derniers sont soumis aux intempéries et finissent par perdre leurs caractéristiques mécaniques car le taux de l'humidité contenue dans le carton augmente du fait de l'absorption d'eau par les tranches. Pour pallier cet inconvénient, il a été proposé d'utiliser des cartons ayant reçu des traitements imperméabilisants dans la masse mais, outre le fait que de tels traitements sont coûteux, ils ne s'avèrent pas totalement satisfaisants en ce qui concerne la conservation des caractéristiques mécaniques des intercalaires en carton lors d'une utilisation en extérieur. La présente invention fournit des intercalaires en carton plat. dont les faces recto et verso ont été imperméabilisées de façon connue en soi, et présentant un taux d absorption d'humidité réduit dans des conditions d'utilisation sévères tout en ayant un prix de revient compatible avec les impératifs écpnomiques actuels. La présente invention fournit également des procédés de fabrication de tels intercalaires. Les intercalaires en carton plat selon la présente invention sont caractérisés par le fait que leurs tranches ont été rendues étanches. L'étanchéification des tranches d'intercalaires en carton plat selon la présente invention est effectuée par application d'un produit étanche à l'eau. aux huiles et autres liquides. Ledit produit imperméabilisant peut-etre un produit filmogéne ou bien, selon un mode de réalisation préféré de l'invention, un produit non-fiimogène. Parmi les produits imperméabilisants filmogènes pouvant etre utilisés selon l'invention on peut citer de façon non limitative les cires, les paraffines, les dispersions de polymères et les hot-melts. Parmi les produits imperméabilisants non-filmogènes utilisables selon la présente invention, on peut citer de façon non limitative les polysiloxanes de formule générale (I) dans laquelle les groupements R1 à R8. identiques ou différents, sont choisis parmi H et les groupements alkyle ayant de 1 à 4 atomes de carbone et n est un nombre entier supérieur à environ 10, réticulés ou non. Les produits imperméabilisants utilisables selon la présente invention peuvent aussi etre : - les polyacétals de formule générale (I,) dans laquelle les groupements R1 à R8 et n sont définis comme pour la formule (I) ci-dessus, réticulés ou non - les polyéthers de formule générale (III) dans laquelle les groupements R1 à R4 sont définis comme dans la formule (I) ci-dessus et m est un nombre entier supérieur à environ 10, réticulés ou non. - les copolymères siloxane-éther de formule générale (IV) dans laquelle les groupements R1 à R6, n et m sont définis comme dans les formules (I) et (III) ci-dessus, identiques ou différents, réticules ou non. Les groupements alkyle des produits de formule générale (I), (Il), (III) et (IV) ci-dessus sont de préférence des groupements méthyle. Selon un mode de réalisation préféré de l'invention le produit imperméabilisant utilisé pour l'étanchéification des tranches d'intercalaires carton plat est un produit représenté par la formule (I) ci-dessus dans laquelle les groupements R1 à R7 sont des groupements méthyle, le groupement R8 est H. et reticulé au niveau des liaisons Si-H ; ladite réticulation étant effectuée de façon connue en soi à l'aide de catalyseurs. L'application du produit d'étanchéification sur les tranches d'intercalaires en carton selon l'invention peut etre effectuée par enduction, ou bien, si l'on utilise un agent d'étanchéification non-filmogéne. par enduction ou par pulvérisation d'une émulsion aqueuse dudit produit. L'utilisation de produits d'étanchéification non filmogènes permet l'enduction des tranches d'intercalaires empilés sans qu'il y ait adhésion des plaques entre elles car les produits d'étar.cheification utilisés sont ar,ti-adhérents c'est à dire sans tack et ne présentent pas de tack résiduel après réticulation éventuelle ; on peut ainsi travailler sur palettes et le procédé d'application peut alors consister en une pulvérisation ou une enduction par rouleaux à axes verticaux. Dans le cas où l'on utilise un agent d'étanchéification filmogène il est nécessaire d'enduire les plaques individuellement. La quantité de produit imperméabilisant sec déposée sur les tranches des intercalaires sera aisément déterminée par l'homme de l'art en fonction de la qualite du carton, du produit imperméabilisant spécifique utilisé et des exigences liées à l'utilisation envisagée de l'intercalaire. Cette quantité de produit 'imperméabilisant sec à déposer est en général comprise entre environ 0.1 et lmgmm2 de surface de tranche. L'invention sera à présent illustrée plus en détail dans l'Exemple non limitatif ci-apres Exemple Des plaques d'intercalaires en carton de qualite "AAA I.M. 15, 700 g/m2" comportant sur les faces recto et verso un film en polyéthyléne et ayant les dimentions suivantes longueur : 15 cm largeur : 10 cm épaisseur : 1.03 mm ont été étanchéifiées selon l'invention par application sur leurs tranches du produit pouvant etre représenté par la formule ou n est égal à environ 50. Ce produit se présente sous forme d'une émulsion aqueuse. La quantité moyenne du produit d'étanchéification sec déposé par plaque est de 0,13 g, soit environ 0,25 mg/mm2 de surface de tranche. Afin de déterminer l'absorption d'eau des plaques étanchéifiées et de la comparer à celle des mémes plaques non étanchéifiées selon l'invention (témoin), cn a immergé les plaques dans l'eau et on les a pesées à intervalles de temps réguliers. Les résultats sont donnés dans le Tableau I ci-dessous dans lequel sont indiquées, pour l'intercalaire étanchéifié selon l'invention et l'intercalaire témoin, les valeurs de la masse moyenne d'une plaque (M), de la quantité moyenne d'eau absorbée par plaque (Qabs) et du pourcentage d'eau absorbée par rapport à la masse initiale de la plaque ( = Qabs 100) en fonction de la durée d'immersion des plaques. TABLEAU I INTERCALAIRE ETANCHEIFIE SELON L'INVENTION INTERCALAIRE TEMOIN DUREE D'IMMERSION M (g) Qabs (g) % = Qabs/M x 100 M (g) Qabs (g) % = Qabs/M x 100 0 10.95 0 0 10.82 0 0 15 mn 11.01 0.06 0.6 19.14 8.32 76.9 30 mn 11.04 0.09 0.8 21.39 10.57 97.7 45 mn 11.07 0.12 1.1 22.32 11.50 106.3 1 heure 11.10 0.15 1.4 22.67 11.85 109.5 1 heure 15 mn 11.11 0.16 1.5 22.94 12.12 112.0 1 heure 30 mn 11.15 0.20 1.8 23.09 12.27 113.4 1 heure 45 mn 11.15 0.20 1.8 23.18 12.36 114.2 2 heures 11.15 0.20 1.8 23.25 12.43 114.9 18 heures 11.92 0.97 8.9 25.02 14.20 131.2 Comme on peut le constater d'après le Tableau I ci-dessus, la quantité d'eau absorbée par rapport à la masse initiale de l'intercalaire étanchéifié selon l'invention n'est que de 0.6 %. 2.0 : et 8,9 : apres une durée d'immersion dans !'eau de respectivement 15 mn, 2 heures et i8 heures alors qu'elle est de 76.9 %. 114.9 % et 131.2 % pour l'intercalaire témoin non étanchéifié aprés les mémes durées d'immersion de, respectivement. 15 mn, 2 heures et 18 heures. Dans des conditions aussi sévères qu'une immersion dans l'eau d'une durée de 1 h 30 mn à 2 heures la quantité d'eau absorbée ne représente pour l'intercalaire selon la présente invention que 1,8 de sa masse initiale alors que pour l'intercalaire témoin elle représente plus d'une fois sa masse initiale. REVENDICATIONS 1. Intercalaire étanche en carton plat dans lesquels les faces recto et verso ont été rendues imperméables a l'eau, aux huiles et autres liquides caractérisé par le fait que leurs tranches sont étanchéifiées au moyen d'un produit ou imperméabilisant étanche à l'eau, aux huiles et autres liquides. 2. Intercalaire étanche en carton plat selon la revendication 1 caractérisé par le fait que ledit produit imperméabilisant est un produit non-filmogéne anti-adhérent. 3. Intercalaire étanche en carton plat selon la revendication 2 caractérisé par le fait que ledit produit imperméabilisant non-filmogéne est un polysiloxane ayant la formule générale (I) : dans laquelle les groupements R1 à R8. identiques ou différents, sont choisis parmi H et les groupements alkyle ayant de 1 à 4 atomes de carbone et n est un nombre entier supérieur à environ 10, réticulé ou non. 4. Intercalaire étanche en carton plat selon la revendication 3 caractérisé par le fait que lesdits groupements alkyle R1 à R7 sont chacun le groupement méthyle et R8 est H, ledit produit imperméabilisant étant réticulé au niveau des liaisons Si-H. 5. Intercalaire étanche en carton plat selon la revendication 1 caractérisé par le fait que ledit produit imperméabilisant est un polyacétal ayant la formule générale (11) dans laquelle les groupements R1 å R8. identiques ou différents. sont choisis parmi H et les groupements alkyle ayant de 1 à 4 atomes de carbone. et n est un nombre entier supérieur â environ 10, réticulé ou non. 6. Intercalaire étanche en carton plat selon la revendication 1 caractérisé par le fait que ledit produit imperméabilisant est un polyéther ayant la formule générale (III) dans laquelle les groupements R1 et R4, identiques ou différents. sont choisis parmi H et les groupements alkyle ayant de 1 à 4 atomes de carbone. et m est un nombre entier supérieur à environ 10. réticuléou non. 7. Intercalaire étanche en carton plat selon la revendication I caractérisé par le fait ledit produit imperméabilisant est un copolymère siloxane-éther ayant la formule générale (IV) dans laquelle les groupements R1 à R6. identiques ou différents. sont choisis parmi H et les groupements alkyle ayant de 1 à 4 atomes de carbone, n et m sont des nombres entiers supérieurs à environ 10. réticulé ou non. 8. Intercalaire étanche en carton plat selon la revendication 1 caractérisé par le fait que ledit produit Imperméabilisant est un produit filmogéne. 9. Intercalaire étanche en carton plat selon la revendication 8 caractérisé par le fait que ledit produit imperméabilisant filmogène est choisi parmi les cires, les paraffines. les dispersions de polymères et les hot-melts. 1C. Procédé de fabrication d'intercalaires étanches en carton plat dans lequel on imperméabilise vis-à-vis de l'eau, des huiles et d'autres liquides. de façon connue en soi. les faces recto et verso desdits intercalaires, caractérisé par le fait que l'on procède sur chacune des tranches desdits intercalaires a une application d'un produit imperméabilisant étanche à l'eau, aux huiles et autres liquides. 11. Procédé de fabrication d'intercalaires étanches. en carton plat selon la revendication 10 dans lequel ledit produit imperméabilisant est un produit non filmogène anti-adherent, caractérisé par le fait que ladite application est effectuée sur des intercalaires empilés. 12. Procédé de fabrication d'intercalaires étanches en carton plat selon la revendication .10 caractérisé par le fait que ladite application consiste en une pulvérisation ou en une enduction par rouleaux.